(57)【要約】  本発明はアクリル系粘着剤組成物に関する。特に、アクリル系共重合体、金属イオンと結合を形成しうるキレート剤、及びアルカリ類金属塩を含み、耐湿熱条件で白化現象がないだけでなく、同時に耐久信頼性、透明性、接着力などを変えることなく、静電気発生を十分に抑制し、帯電防止能が向上されたアクリル系粘着剤組成物に関するものである。【特許請求の範囲】
【請求項１】
アクリル系粘着剤組成物であって、
ａ）アクリル系共重合体；
ｂ）金属イオンと結合を形成しうるキレート剤；及び
ｃ）アルカリ類金属塩；
を含むことを特徴とするアクリル系粘着剤組成物。
【請求項２】
ａ）アクリル系共重合体１００重量部；
ｂ）金属イオンと結合を形成しうるキレート剤  ０．０１〜２５重量部；及び
ｃ）アルカリ類金属塩  ０．００１〜２５重量部；
を含むことを特徴とする請求項１に記載のアクリル系粘着剤組成物。
【請求項３】
上記ａ）のアクリル系共重合体が、ｉ）炭素数１〜１２のアルキル基を有する（メタ）アクリル酸エステル単量体  ９０〜９９．９重量％と、ｉｉ）架橋可能な官能基を有するビニル系単量体及び／又はアクリル系単量体  ０．１〜１０重量％を共重合して製造されることを特徴とする請求項１に記載のアクリル系粘着剤組成物。
【請求項４】
上記ｉ）の炭素数１〜１２のアルキル基を有する（メタ）アクリル酸エステル単量体が、ブチル（メタ）アクリレート、エチル（メタ）アクリレート、メチル（メタ）アクリレート、ｎ−プロピル（メタ）アクリレート、イソプロピル（メタ）アクリレート、ｔ−ブチル（メタ）アクリレート、ペンチル（メタ）アクリレート、ｎ−オクチル（メタ）アクリレート、ｎ−テトラデシル（メタ）アクリレート、２−エチルヘキシル（メタ）アクリレート、イソオクチル（メタ）アクリレート、イソノニル（メタ）アクリレート、及び２−エチルブチル（メタ）アクリレートよりなる群から１種以上選択されることを特徴とする請求項３に記載のアクリル系粘着剤組成物。
【請求項５】
上記ｉ）の炭素数１〜１２のアルキル基を有する（メタ）アクリル酸エステル単量体が、メチルアクリレート、メチルメタクリレート、エチルメタクリレート、ビニルアセテート、スチレン、及びアクリロニトリルよりなる群から選択される１種以上の共単量体（co-monomer）と混合して使用されることを特徴とする請求項３に記載のアクリル系粘着剤組成物。
【請求項６】
上記ｉｉ）の架橋可能な官能基を有するビニル系単量体及び／又はアクリル系単量体が、２−ヒドロキシエチル（メタ）アクリレート、２−ヒドロキシプロピル（メタ）アクリレート、４−ヒドロキシブチル（メタ）アクリレート、６−ヒドロキシヘキシル（メタ）アクリレート、２−ヒドロキシエチレングリコール（メタ）アクリレート、２−ヒドロキシプロピレングリコール（メタ）アクリレート、（メタ）アクリル酸、マレイン酸、フマル酸、アクリルアミド、Ｎ−ビニルピロリドン、及びＮ−ビニルカプロラクタムよりなる群から選択される１種以上であることを特徴とする請求項３に記載のアクリル系粘着剤組成物。
【請求項７】
上記ｂ）の金属イオンと結合を形成しうるキレート剤が、オキサレート基を有する化合物、ジアミン基を有する化合物、ポリカルボキシル基を含有する化合物、及びβ−ケトン基を有する化合物よりなる群から選択される１種以上であることを特徴とする請求項１に記載のアクリル系粘着剤組成物。
【請求項８】
上記オキサレート基を有する化合物が下記一般式（１）で表わされる化合物であることを特徴とする請求項７に記載のアクリル系粘着剤組成物。
【化１】
2008517137.tif 000011
式中、
Ｒ１及びＲ２は、それぞれ、独立して、水素、ハロゲン、直鎖または分枝状の炭素数１〜２０のアルキル基、直鎖または分枝状の炭素数１〜２０のアルコキシ基、直鎖または分枝状の炭素数２〜２０のアルケニル基、炭素数６〜３０のアリール基、炭素数６〜３０のアリールアルキル基、炭素数６〜３０のアリールオキシ基、または炭素数５〜２０のシクロアルキル基である。
【請求項９】
上記オキサレート基を有する化合物が、ジエチルオキサレート、ジメチルオキサレート、ジブチルオキサレート、ジ−ｔｅｒｔ−ブチルオキサレート、及びビス（４−メチルベンジル）オキサレートよりなる群から選択される１種以上であることを特徴とする請求項７に記載のアクリル系粘着剤組成物。
【請求項１０】
上記ジアミン基を有する化合物が下記一般式（２）で表わされる化合物であることを特徴と請求項７に記載のするアクリル系粘着剤組成物。
【化２】
2008517137.tif 000012
式中、
Ｒ３は直鎖または分枝状の炭素数１〜２０のアルキレン基、または直鎖または分枝状の炭素数２〜２０のアルケニレン基である。
【請求項１１】
上記ジアミン基を有する化合物が、エチレンジアミン、１，２−ジアミノプロパン、及びジアミノブタンよりなる群から選択される１種以上であることを特徴とする請求項７に記載のアクリル系粘着剤組成物。
【請求項１２】
上記ポリカルボキシル基を有する化合物が下記一般式（３ａ）、（３ｂ）または（３ｃ）で表わされる官能基を含む化合物であることを特徴とする請求項７に記載のアクリル系粘着剤組成物。
【化３】
2008517137.tif 000013
【請求項１３】
上記ポリカルボキシル基を有する化合物が、ジエチレントリアミン５酢酸、エチレンジアミン四酢酸、及びＮ，Ｎ−ビスカルボキシメチルグリシンよりなる群から選択される１種以上であることを特徴とする請求項７に記載のアクリル系粘着剤組成物。
【請求項１４】
上記β−ケトン基を有する化合物が、下記一般式（４）で表わされる化合物であることを特徴とする請求項７に記載のアクリル系粘着剤組成物。
【化４】
2008517137.tif 000014
式中、
Ｒ７及びＲ８は、それぞれ、独立して、直鎖または分枝状の炭素数１〜２０のアルキル基、直鎖または分枝状の炭素数１〜２０のアルコキシ基、直鎖または分枝状の炭素数２〜２０のアルケニル基、炭素数６〜３０のアリール基、炭素数６〜３０のアリールアルキル基、炭素数６〜３０のアリールオキシ基、または炭素数５〜２０のシクロアルキル基であり、
Ｒ９は水素、または直鎖または分枝状の炭素数１〜２０のアルキル基、直鎖または分枝状の炭素数１〜２０のアルコキシ基、直鎖または分枝状の炭素数２〜２０のアルケニル基、炭素数６〜３０のアリール基、炭素数６〜３０のアリールアルキル基、炭素数６〜３０のアリールオキシ基、または炭素数５〜２０のシクロアルキル基である。
【請求項１５】
上記β−ケトン基を有する化合物が、２，４−ペンタジオン、１−ベンゾイルアセトン、及びエチルアセトアセテートよりなる群から選択される１種以上であることを特徴とする請求項７に記載のアクリル系粘着剤組成物。
【請求項１６】
上記ｃ）のアルカリ類金属塩が、リチウム、ナトリウム、カリウム、マグネシウム、カルシウム、バリウム、及びセシウムよりなる群より選択される金属カチオンと、Ｃｌ−、Ｂｒ−、Ｉ−、ＢＦ４−、ＰＦ６−、ＡｓＦ６−、ＣｌＯ４−、ＮＯ２−、ＣＯ３−、Ｎ（ＣＦ３ＳＯ２）２−、Ｎ（ＣＦ３ＣＯ）２−、Ｎ（Ｃ２Ｆ５ＳＯ）２−、Ｎ（Ｃ２Ｆ５ＣＯ）２−、Ｎ（Ｃ４Ｆ９ＳＯ２）２−、Ｃ（ＣＦ３ＳＯ２）３−、及びＣＦ３ＳＯ３−よりなる群から選択されるアニオンからなることを特徴とする請求項１に記載のアクリル系粘着剤組成物。
【請求項１７】
上記アクリル系粘着剤組成物が多官能性架橋剤をさらに含むことを特徴とする請求項１に記載のアクリル系粘着剤組成物。
【請求項１８】
上記多官能性架橋剤が、イソシアネート系化合物、エポキシ系化合物、アジリジン系化合物、及び金属キレート系化合物よりなる群から選択される１種以上であることを特徴とする請求項１７に記載のアクリル系粘着剤組成物。
【請求項１９】
前記多官能性架橋剤が、アクリル系共重合体１００重量部に対して、０．０１〜１０重量部で含まれることを特徴とする請求項１７に記載のアクリル系粘着剤組成物。
【請求項２０】
請求項１〜１９のいずれか１項に記載のアクリル系粘着剤組成物を、偏光フィルムの一面または両面に粘着剤層として含むことを特徴とする偏光板。
【請求項２１】
前記偏光板が、保護層、反射層、防眩層、位相差板、広視野角補償フィルム、及び輝度向上フィルムよりなる群から１種以上選択される層をさらに、含むことを特徴とする請求項２０に記載の偏光板。
【請求項２２】
請求項１〜１９のいずれか１項に記載のアクリル系粘着剤組成物を、基材層の一面または両面の粘着剤層に含むことを特徴とする保護フィルム。
【請求項２３】
請求項２０に記載の偏光板または請求項２２に記載の保護フィルムが接合された偏光板を液晶セルの一面または両面に接合した液晶パネルを含むことを特徴とする液晶表示素子。
【発明の詳細な説明】
【技術分野】
【０００１】
本発明は、アクリル系粘着剤組成物に関する。特に、耐湿熱条件で、白化現象がないだけでなく、同時に耐久信頼性、透明性、接着力などを変えることなく、静電気発生を十分に抑制し、帯電防止能が向上されたアクリル系粘着剤組成物に関するものである。
【背景技術】
【０００２】
一般に、静電気は二つの異なる物体を摩擦させるときに発生する摩擦帯電、互いに密着された物体が離されるときに発生する剥離帯電などがある。発生した静電気によって、ホコリなどの異物吸引、ディバイスの静電破壊、測定機器の誤作動、火災などを引き起こすおそれがある。特に、近来はモバイルタイプのコンピュータの普及、液晶ＴＶ、携帯電話の多機能化による市場の拡大など液晶表示の需要は顕著な成長を見せており、各付属装置が集積化され、静電気に脆弱になり、静電気発生の抑制が重要視されてきている。
【０００３】
液晶表示装置の需要増加につれて、偏光板などの光学特性を有するフィルムの需要が急増し、これにより、液晶表示生産工程速度の高速化が求められている。また、主要液晶表示製造メーカは今まで２０インチ型以下の小型パネル生産に力を注いできたが、最近は、新技術を積極的に活用して製品範囲を２０インチ型以上の大型サイズへと急激に拡大している実情である。
【０００４】
特に、液晶表示が大型化するにつれて、液晶表示装置製造時、使用される偏光板の大きさも、また拡大され、工程の高速化が進みながら、偏光板の離型フィルム剥離時、静電気が過度に発生し、液晶表示装置内部の液晶配向に影響を与えて画像欠陥を引き起こしている。
【０００５】
近来は、偏光板の表面処理を様々な方式で実施している。偏光板の表面処理には防眩層、低屈折層及び／又は高屈折層、防汚層などがあり、それぞれは互いに異なる表面粗度と表面エネルギーを有している。特に、防眩層はトリアセチルセルロース層より表面粗度が粗く、表面エネルギーが低いため、保護フィルム接着時、粘着剤の濡れ性が重要である。また、偏光板製造工程が高速化するにつれて、偏光板保護フィルム剥離時、既存工程では発生しなかった静電気によるＴＦＴ  ＩＣ素子の破壊現象が生じ、液晶表示パネルの不具合が引き起こされた。
【０００６】
上記のような静電気発生を防ぐために、偏光板の外面又は保護フィルム基材層の外面に帯電防止層を形成する方法があるが、その効果は十分でなく、静電気の発生を根本的に抑制することはできなかった。従って、静電気発生を根本的に抑制するためには、粘着剤に帯電防止機能が求められるようになった。
【０００７】
このように粘着剤に帯電防止機能を付与するための従来技術には、導電性金属粉末や炭素粒子のような伝導性成分を有する物質を加える方法、界面活性剤形態のイオン性又は非イオン性物質を加える方法などがある。しかし、上記導電性金属粉末または炭素粒子を添加する方法は、帯電防止機能を付与するために過量の導電性金属粉末または炭素粒子を使用しなければならないため、透明性が低下するという問題があった。また、界面活性剤形態のイオン性または非イオン性物質を添加する方法は、湿度の影響を受けやすく、粘着剤表面への移行性によって粘着物性が低下するという問題があった。
【０００８】
また、静電気発生工程中に除電装置を設けて静電気を除去できるが、除電能力の限界と工程速度が低くなり、生産性を低下させる問題があった。
【０００９】
一方、 日本特開平５−１４０５１９号公報には、粘着剤内部にエチレンオキサイド変性フタル酸ジオクチル系可塑剤を加え、柔軟性を持たせて静電気発生を抑制する方法に対して開示している。しかし、上記方法は偏光板表面への転写問題が生じ、初期に発生する静電気を抑制することは難しいという問題があった。
【００１０】
韓国公開特許公報第２００４−００３０９１９号は、５重量％以上の有機塩を添加して感圧性接着剤を製造し、１０１３Ω／□ 以下の接着剤の表面抵抗を得る方式によって帯電防止効果を与えようとした。
【００１１】
しかし、この方法は、高価な有機塩を使用するという不利があり、かつこの方法は表面抵抗しか低減しないので、剥離時に発生する静電気による定電圧変化を予測できないという問題がある。
【００１２】
日本特開２００４−２８７１９９号公報には、水酸基を有するイオン導電性ポリマーを添加し、帯電防止性能を与えようとしたが、一般的な架橋剤（イソシアネート）と反応し、粘着特性とレオロジー特性が変わり、これにより、帯電防止能及び粘着力を制御することが難しいという問題がある。
【００１３】
また、 日本特開平６−１２８５３９号公報は、ポリエーテルポリオール化合物と１種以上のアルカリ金属塩とを配合し、帯電防止性能を与えようとしたが、この方法は、架橋剤がイソシアネートのとき、ポリエーテルポリオール化合物を使用すれば、架橋度に影響を与えるだけでなく、エーテル結合、即ち、エチレンオキサイドの親水性のため、表面移行して粘着特性を低下させうるという問題がある。
【特許文献１】特開平５−１４０５１９号公報
【特許文献２】韓国公開特許公報第２００４−００３０９１９号
【特許文献３】特開２００４−２８７１９９号公報
【特許文献４】特開平６−１２８５３９号公報
【発明の開示】
【発明が解決しようとする課題】
【００１４】
上記のような従来技術の問題点を解決するために、本発明は耐湿熱条件で白化現象がないだけでなく、同時に耐久信頼性、透明性、接着力などを変えることなく、静電気発生を十分に抑制し、帯電防止能が向上されたアクリル系粘着剤組成物を提供することを目的とする。
【００１５】
本発明の別の目的は、相溶性に優れながら耐久信頼性、透明性、接着力等の物性を変えることなく、帯電防止性能に優れた上記アクリル系粘着剤組成物が適用された偏光板、保護フィルム、及び液晶表示素子を提供することにある。
【課題を解決するための手段】
【００１６】
上記目的を達成するために、本発明は、
アクリル系粘着剤組成物であって、
ａ）アクリル系共重合体；
ｂ）金属イオンと結合を形成しうるキレート剤；及び
ｃ）アルカリ類金属塩；
を含むことを特徴とするアクリル系粘着剤組成物を提供する。
【００１７】
また、本発明は上記アクリル系粘着剤組成物を偏光フィルムの一面または両面に粘着剤層として含むことを特徴とする偏光板を提供する。
【００１８】
また、本発明は上記アクリル系粘着剤組成物を基材層の一面または両面の粘着剤層に含むことを特徴とする保護フィルムを提供する。
【００１９】
さらに、本発明は上記偏光板及び／又は保護フィルムが接合された偏光板を液晶セルの一面または両面に接合した液晶パネルを含むことを特徴とする液晶表示素子を提供する。
【発明を実施するための最良の形態】
【００２０】
以下、本発明を詳細に説明する。
【００２１】
本発明者らは粘着剤と相溶性に優れ、金属イオンに対して一個のリガンドが２個以上の結合を形成しうるキレート剤と、上記キレートと結合してキレート錯体化合物を形成することができるアルカリ類金属塩とを同時にアクリル系粘着剤に使用した結果、静電気発生を十分に抑制できることを確認し、これを基に、本発明を完成することができた。
【００２２】
本発明のアクリル系粘着剤組成物は、ａ）アクリル系共重合体  １００重量部、ｂ）金属イオンと結合を形成しうるキレート剤  ０．０１〜２５重量部、及びｃ）アルカリ類金属塩  ０．００１〜２５重量部を含むことを特徴とする。
【００２３】
本発明に使用される上記ａ）のアクリル系共重合体は、当業界で通常粘着剤として使用されるものであれば、特に制限されず、その例としては、ｉ)炭素数１〜１２のアルキル基を有する（メタ）アクリル酸エステル単量体  ９０〜９９．９重量％とｉｉ）架橋可能な官能基を有するビニル系単量体及び／又はアクリル系単量体  ０．１〜１０重量％を共重合した共重合体が挙げられる。
【００２４】
上記ｉ）の炭素数１〜１２のアルキル基を有する（メタ）アクリル酸エステル単量体は、アクリル酸（又はメタアクリル酸）の炭素数が１〜１２のアルキルエステルであってもよく、具体的には、ブチル（メタ）アクリレート、エチル（メタ）アクリレート、メチル（メタ）アクリレート、ｎ−プロピル（メタ）アクリレート、イソプロピル（メタ）アクリレート、t-ブチル（メタ）アクリレート、ペンチル（メタ）アクリレート、ｎ−オクチル（メタ）アクリレート、ｎ−テトラデシル（メタ）アクリレート、２−エチルヘキシル（メタ）アクリレート、イソオクチル（メタ）アクリレート、イソノニル（メタ）アクリレート、２−エチルブチル（メタ）アクリレート、またはその混合物であってもよい。
【００２５】
上記のような炭素数１〜１２のアルキル基を有する（メタ）アクリル酸エステル単量体は、アクリル系共重合体に粘着力と凝集力を付与するために高いガラス転移温度を有する共単量体（co-monomer）と共重合して使用することもできる。
【００２６】
上記共単量体としては、通常の共重合可能なビニル基を有する単量体、特に、メチルアクリレート、メチルメタクリレート、エチルメタクリレート、ビニルアセテート、スチレン、またはアクリロニトリルなどの単量体が用いられる。上記共単量体は、架橋しない状態でのアクリル粘着樹脂のガラス転移温度が−１３０〜５０℃であれば、全て使用することができる。
【００２７】
上記ｉｉ）の架橋可能な官能基を有するビニル系単量体及び／又はアクリル系単量体は、架橋剤と反応し、高温または高湿条件で粘着剤の凝集力破壊が生じないように化学結合による凝集力または接着強度を付与する作用を行う。
【００２８】
上記架橋可能な官能基を有するビニル系単量体及び／又はアクリル系単量体は、ヒドロキシアルキル（メタ）アクリレート、ヒドロキシアルキレングリコール（メタ）アクリレート、及び一つ以上のカルボン酸または窒素原子を含むエチレン性不飽和単量体よりなる郡から選択された１種以上を使用することが好ましい。特に、２−ヒドロキシエチル（メタ）アクリレート、２−ヒドロキシプロピル（メタ）アクリレート、４−ヒドロキシブチル（メタ）アクリレート、６−ヒドロキシヘキシル（メタ）アクリレート、２−ヒドロキシエチレングリコール（メタ）アクリレート、または２−ヒドロキシプロピレングリコール（メタ）アクリレートなどのヒドロキシ基を含有する単量体；（メタ）アクリル酸、マレイン酸、またはフマル酸などのカルボキシル基を含有する単量体；またはＮ−ビニルカプロラクタム、アクリルアミド、またはＮ−ビニルピロリドンなどの窒素を含有する単量体などを単独または２種以上混合して使用することができる。
【００２９】
上記架橋可能な官能基を有するビニル系単量体及び／又はアクリル系単量体は、アクリル系共重合体に０．１〜１０重量％で含まれることが好ましく、その含量が０．１重量％未満の場合には、高温または高湿条件で凝集破壊が起こりやすいという問題があり、１０重量％を超える場合には、相溶性が減少され、流動特性を低減させるという問題がある。
【００３０】
上記のような成分からなるアクリル系共重合体は溶液重合法、光重合法、バルク重合法、サスペンション重合法、またはエマルジョン重合法などの常法で製造できるが、特に溶液重合法で製造することが好ましい。このとき、上記重合温度は５０〜１４０℃であり、単量体が均一に混合された状態で開始剤を混合することが好ましい。
【００３１】
本発明に使用される上記ｂ）の金属イオンと結合を形成しうるキレート剤とｃ）のアルカリ類金属塩は静電気発生を低減する作用をする。
【００３２】
本発明に使用される上記ｂ）のキレート剤は、分子構造中に金属イオンと結合を形成しうる官能基を有する化合物であり、上記キレート剤はカチオンとアニオンに解離された金属塩のカチオンと結合し、安定化されたキレート錯体化合物を形成する。従って、粘着剤内部で金属塩のアニオン濃度が増加し、これにより、粘着剤組成物内にイオン伝導性を有する。このようなイオン伝導性は粘着剤組成物に導電性を付与し、粘着剤層を保護する離型フィルムの剥離及び被着体に接着した後、保護フィルム剥離時に発生する静電気を低減させ、剥離帯電圧を低くする。
【００３３】
上記キレート剤は通常の有機溶媒、即ち、エチルアセテート、トルエン、メチルエチルケトン、アセトン、またはアルコール類等に溶解度が高く、アクリル系感圧性粘着剤と相溶性に優れていることが好ましい。具体的には、上記キレート剤はオキサレート基、ジアミン基、ポリカルボキシル基、またはβ−ケトン基などを有する化合物を単独または２種以上混合して使用することができ、特にオキサレート基を有する化合物を使用することが好ましい。
【００３４】
上記オキサレート基を有する好ましい化合物は下記一般式（１）で表わされる化合物であって、
【化１】
2008517137.tif 000002
式中、
Ｒ１及びＲ２は、それぞれ、独立して、水素、ハロゲン、直鎖または分枝状の炭素数１〜２０のアルキル基、直鎖または分枝状の炭素数１〜２０のアルコキシ基、直鎖または分枝状の炭素数２〜２０のアルケニル基、 炭素数６〜３０のアリール基、 炭素数６〜３０のアリールアルキル基、 炭素数６〜３０のアリールオキシ基、または炭素数５〜２０のシクロアルキル基である。
【００３５】
上記一般式（１）で表わされる化合物の具体的な例は、ジエチルオキサレート、ジメチルオキサレート、ジブチルオキサレート、ジ−ｔｅｒｔ−ブチルオキサレート、またはビス（４−メチルベンジル）オキサレートである。
【００３６】
上記アミン基を有する好ましい化合物は下記一般式（２）で表わされる化合物であって、
【化２】
2008517137.tif 000003
式中、
Ｒ３は直鎖または分枝状の炭素数１〜２０のアルキレン基、または直鎖または分枝状の炭素数２〜２０のアルケニレン基である。
【００３７】
上記一般式（２）で表わされる化合物の具体的な例は、エチレンジアミン、１，２−ジアミノプロパン、またはジアミノブタンであってもよい。
【００３８】
上記ポリカルボキシル基を有する化合物は、ポリカルボン酸またはカルボキシレート基を有する化合物であり、下記一般式（３ａ）、（３ｂ）または（３ｃ）で表わされる官能基を含む化合物である。
【化３】
2008517137.tif 000004
【００３９】
上記一般式（３ａ）または（３ｂ）で表わされる官能基を含む化合物の具体的な例は、エチレンジアミン−Ｎ，Ｎ，Ｎ'，Ｎ'−テトラ酢酸（ＥＤＴＡ）、Ｎ，Ｎ，Ｎ'，Ｎ''，Ｎ''−ジエチレントリアミンペンタ酢酸（ＤＴＰＡ）、１，４，７，１０−テトラアザシクロドデカン−Ｎ，Ｎ'，Ｎ''，Ｎ'''−テトラ酢酸（ＤＯＴＡ）、１，４，７，１０−テトラアザシクロドデカン−Ｎ，Ｎ'，Ｎ''−トリ酢酸（ＤＯ３Ａ）、トランス(１，２）−シクロヘキサノ−ジエチレントリアミンペンタ酢酸、またはＮ，Ｎ−ビスカルボキシメチルグリシンであってもよい。
【００４０】
上記一般式（３ｃ）で表わされる官能基を含む化合物の具体的な例は、下記一般式（３ｃ−１）〜（３ｃ−５）であってもよい。
【化４】
2008517137.tif 000005
【００４１】
上記好ましいβ−ケトン基を有する化合物は下記一般式（４）で表わされる化合物であって、
【化５】
2008517137.tif 000006
式中、
Ｒ７及びＲ８は、それぞれ、独立して、直鎖または分枝状の炭素数１〜２０のアルキル基、直鎖または分枝状の炭素数１〜２０のアルコキシ基、直鎖または分枝状の炭素数２〜２０のアルケニル基、炭素数６〜３０のアリール基、炭素数６〜３０のアリールアルキル基、炭素数６〜３０のアリールオキシ基、または炭素数５〜２０のシクロアルキル基であり、
Ｒ９は水素、または直鎖または分枝状の炭素数１〜２０のアルキル基、直鎖または分枝状の炭素数１〜２０のアルコキシ基、直鎖または分枝状の炭素数２〜２０のアルケニル基、炭素数６〜３０のアリール基、炭素数６〜３０のアリールアルキル基、炭素数６〜３０のアリールオキシ基、または炭素数５〜２０のシクロアルキル基である。
【００４２】
上記一般式（４）で表わされる化合物の具体的な例は、２，４−ペンタジオン、１−ベンゾイルアセトン、またはエチルアセトアセテートであってもよい。
【００４３】
上記のような金属イオンと結合を形成しうるキレート剤は、アクリル系共重合体１００重量部に対して、０．０１〜２５重量部で含まれることが好ましい。その含量が０.０１重量部未満の場合には、アルカリ類金属塩と十分に結合することができず、帯電防止性能が低下するという問題がある。また、２５重量部を超える場合には、凝集力低下によって耐久信頼性が脆弱になるという問題がある。
【００４４】
本発明に使用される上記ｃ）のアルカリ類金属塩はキレート剤と結合しうる金属カチオンを含む。
【００４５】
上記アルカリ類金属塩は、溶媒またはキレート剤との混合時、金属イオンが塩から解離されやすい化合物が好ましい。このとき、解離される金属イオンはイオン半径が小さく、解離エネルギーが低いものがさらに好ましい。
【００４６】
具体的には、上記アルカリ類金属塩のカチオンとしては、リチウム、ナトリウム、カリウム、マグネシウム、カルシウム、バリウム、またはセシウムであってもよい。また、金属塩のアニオンとしては、 Ｃｌ−、Ｂｒ−、Ｉ−、ＢＦ４−、ＰＦ６−、ＡｓＦ６−、ＣｌＯ４−、ＮＯ２−、ＣＯ３−、Ｎ（ＣＦ３ＳＯ２）２−、Ｎ（ＣＦ３ＣＯ）２−、Ｎ（Ｃ２Ｆ５ＳＯ）２−、Ｎ（Ｃ２Ｆ５ＣＯ）２−、Ｎ（Ｃ４Ｆ９ＳＯ２）２−、Ｃ（ＣＦ３ＳＯ２）３−、及びＣＦ３ＳＯ３−などが挙げられる。
【００４７】
上記アルカリ類金属塩は、アクリル系共重合体１００重量部に対して、０．００１〜２５重量部で含まれることが好ましい。その含量が０．００１重量部未満の場合には、キレート剤と十分に結合することができず、帯電防止性能が低下するという問題があり、２５重量部を超える場合には結晶化が生じ、透明性が低下し、耐久信頼性が脆弱になる問題がある。
【００４８】
上記のようにアクリル系共重合体、金属イオンと結合を形成しうるキレート剤、及びアルカリ類金属塩を含む本発明のアクリル系粘着剤組成物は、架橋剤をさらに含んでいてもよい。
【００４９】
上記架橋剤は、使用量によって、粘着剤の粘着特性を調節することができ、カルボキシル基、水酸基などと反応して粘着剤の凝集力を向上させる作用をする。
【００５０】
上記架橋剤は、イソシアネート系化合物、エポキシ系化合物、アジリジン系化合物、または金属キレート系化合物などから選択することができ、特にイソシアネート系化合物が好ましい。
【００５１】
具体的には、上記イソシアネート系架橋剤は、トリレンジイソシアネート、キシレンジイソシアネート、ジフェニルメタンジイソシアネート、ヘキサメチレンジイソシアネート、イソホロンジイソシアネート、テトラメチルキシレンジイソシアネート、ナフタレンジイソシアネート、またはこれらのトリメチルオールプロパンなどのポリオールとの反応物であってもよい。
【００５２】
上記エポキシ系化合物は、エチレングリコールジグリシジルエーテル、トリグリシジルエーテル、トリメチロールプロパントリグリシジルエーテル、Ｎ，Ｎ，Ｎ'，Ｎ'−テトラグリシジルエチレンジアミン、またはグリセリンジグリシジルエーテルであってもよい。
【００５３】
上記アジリジン系架橋剤は、Ｎ，Ｎ'−トルエン−２，４−ビス（１−アジリジンカルボキサイド）、Ｎ，Ｎ'−ジフェニルメタン−４，４’−ビス（１−アジリジンカルボキサイド）、トリエチレンメラミン、ビスイソプロタロイル（bisisoprotaloyl）−１−（２−メチルアジリジン)、またはトリ−１−アジリジニルホスフィンオキサイドなどが用いられる。
【００５４】
また、上記金属キレート系化合物は、アルミニウム、鉄、亜鉛、スズ、チタン、アンチモン、マグネシウム、バナジウムなどの多価金属がアセチルアセトンまたはアセト酢酸エチルに配位した化合物などを使用することができる。
【００５５】
上記架橋剤の含量は、アクリル系共重合体  １００重量部に対して、０．０１〜１０重量部で含まれることが好ましく、その含量が０．０１重量部未満の場合には、不十分な凝集力によって耐久信頼性が脆弱になる問題があり、また、１０重量部を超える場合には粘・接着性が低下して、被着体への濡れ性が著しく低下する問題がある。
【００５６】
本発明の粘着剤はガラス基板上で、粘着剤安定性を改善することによって、耐熱／耐湿を強化しうるシラン系カップリング剤をさらに、含んでいても良い。
【００５７】
上記シラン系カップリング剤は高温高湿下で長時間放置された場合、接着信頼性を向上させる機能を有している。
【００５８】
上記シラン系カップリング剤は、γ−グリシドキシプロピルトリメトキシシラン、γ−グリシドキシプロピルメチルジエトキシシラン、γ−グリシドキシプロピルトリエトキシシラン、３−メルカプトプロピルトリメトキシシラン、ビニルトリメトキシシラン、ビニルトリエトキシシラン、γ−メタクリルオキシプロピルトリメトキシシラン、γ-メタクリルオキシプロピルトリエトキシシラン、γ−アミノプロピルトリメトキシシラン、γ−アミノプロピルトリエトキシシラン、３−イソシアネートプロピルトリエトキシシラン、またはγ-アセトアセテートプロピルトリメトキシシランなどを単独または２種以上混合して使用することができる。
【００５９】
上記シラン系カップリング剤は、耐久信頼性及び接着信頼性向上のために、アクリル系共重合体１００重量部に対して、０．００５〜５重量部で含まれることが好ましい。
【００６０】
また、本発明のアクリル系粘着剤組成物は必要に応じて、粘着付与樹脂、アクリル系低分子量物質、エポキシレジン、硬化剤、紫外線安定剤、酸化防止剤、調色剤、補強剤、充填剤、消泡剤、界面活性剤、可塑剤、発泡剤、及び有機塩などの添加剤をさらに含んでいてもよい。
【００６１】
上記のような成分を有する本発明のアクリル系粘着剤組成物の製造方法は特に限定されない。このとき、多官能性架橋剤は、粘着層の形成のために実施する配合過程で、均一なコーティングのために架橋剤の官能基架橋反応が発生してはならない。このようなコーティング作業後、乾燥及び熟成過程を経て、架橋構造が形成され、弾性があり、凝集力の強い粘着層を得ることができる。このとき、粘着剤の強い凝集力によって、粘着製品の耐久信頼性などの粘着物性及び切断性が向上する。
【００６２】
上記のような本発明のアクリル系粘着剤組成物は、架橋密度が１０〜９９％のものが好ましく、架橋密度が１０％未満の場合には接着剤の凝集力が低くなるという問題があり、９９％を超える場合には安定した耐久信頼性が低下するという問題がある。
【００６３】
さらに、本発明は、上記のようなアクリル系粘着剤組成物を偏光フィルムの粘着剤層として含む偏光板をさらに提供する。本発明の上記偏光板は、偏光フィルムの一面または両面に上記粘着剤組成物から形成される粘着剤層からなる。
【００６４】
上記偏光板を構成する偏光フィルムまたは偏光素子は特に制限されない。例えば、上記偏光フィルムは、ポリビニルアルコール系樹脂フィルムにヨードまたは二色性染料などの偏光成分を加え、延伸して製造されたフィルムなどを使用することができる。また、これらの偏光フィルムの膜厚は特に制限されず、通常の膜厚を形成することができる。このとき、上記ポリビニルアルコール系樹脂は、ポリビニルアルコール、ポリビニルホルマール、ポリビニルアセタール及びエチレン、酢酸ビニル共重合体の鹸化物などが用いられる。
【００６５】
上記偏光フィルムの両面には、トリアセチルセルロースなどのセルロース系フィルム、ポリカーボネートフィルム、ポリエチレンテレフタルレートなどのポリエステル系フィルム、ポリエーテルスルホン系フィルム、ポリエチレン、ポリプロピレン、シクロ系やノルボルネン構造を有するポリオレフィン系、エチレンプロピレン共重合体のようなポリオレフィン系などの保護フィルムが積層された多層フィルムなどが形成されていてもよい。このとき、これらの保護フィルムの膜厚は特に制限されず、通常の膜厚を形成することができる。
【００６６】
上記のような本発明の偏光板には、保護層、反射層、防眩層、位相差板、広視野角補償フィルム、または輝度向上フィルムなどの追加機能を提供する層が１種以上積層され得る。
【００６７】
さらに、本発明は、上記アクリル系粘着剤組成物を基材層の粘着層として含む保護フィルムを提供する。
【００６８】
上記保護フィルムは、光学フィルム、特に偏光板の最外層を保護する層であり、透明基材と粘着剤層で構成される。上記保護フィルム製造時に、粘着剤組成物から形成される粘着剤層が基材の一方または両方にコーティングされていてもよく、使用される透明基材フィルムは特に制限されない。
【００６９】
上記透明基材フィルムは単層または２層以上の積層を有していてもよく、その膜厚は用途に応じて適宜選択して使用することができるが、特に５〜５００μｍのものが好ましく、より好ましくは、１５〜１００μｍ である。
【００７０】
また、上記透明基材フィルムには、粘着剤との基材密着性を向上させるために、一面または両面に表面処理を施すか、プライマー処理されていてもよく、帯電防止層または防汚層をさらに含むことができる。
【００７１】
上記のような偏光フィルムに粘着剤層を形成する方法は特に制限されない。例えば、基材フィルムまたは偏光フィルム表面に直接バーコーターなどを使用して粘着剤を塗布、乾燥する方法、粘着剤を剥離性基材表面に塗布し、乾燥した後、上記剥離性基材表面に形成された粘着剤層を偏光フィルム表面に転写して熟成させる方法などを適用することができる。このとき、好ましい粘着剤の積層膜厚は２〜１００μｍであり、より好ましくは、５〜５０μｍである。その膜厚が上記範囲を超える場合には、均一な粘着層を得ることが難しく、粘着フィルムの物性が不均一になるという問題がある。
【００７２】
本発明の粘着剤が適用された偏光板及び／又は保護フィルムは、通常の液晶表示素子に全て適用可能であり、その液晶パネルの種類は特に限定されない。好ましくは、上記粘着剤が適用された偏光板及び／又は保護フィルムを液晶セルの一面または両面に接合した液晶パネルを含む液晶表示素子を構成することができる。
【００７３】
上記のような本発明のアクリル系粘着剤組成物は、産業用シート、特に保護フィルム、反射シート、構造用粘着シート、写真用粘着シート、車線表示用粘着シート、光学用粘着剤品、または電子部品用粘着剤などに広く使用できる。また、多層構造のラミネート製品、即ち、一般商業用粘着シート製品、医療用パッチ、または加熱活性粘着剤などと同じ応用分野にも適用することができる。
【００７４】
以下、本発明の理解を助けるために好ましい実施例を提示するが、下記実施例は、本発明を例示するだけのものであって、本発明の範囲が下記実施例に限定されるものではない。
【００７５】
［実施例１］
（アクリル系共重合体の製造）
窒素ガス還流下に温度調節が容易な冷却装置を設けた１Ｌの反応器に、ｎ−ブチルアクリレート（ＢＡ）９８．０重量部、アクリル酸（Ａ）０．５重量部、ヒドロキシエチルアクリレート（２−ＨＥＡ）１．５重量部からなる単量体混合物を投入した後、溶剤としてエチルアセテート（ＥＡｃ）１００重量部を加えた。その後、酸素を除去するために窒素ガスを１時間、パージした後、５５℃に保持した。上記混合物に反応開始剤としてエチルアセテートに５０％濃度で希釈したアゾビスイソブチロニトリル（ＡＩＢＮ）０．０５重量部を加え、混合物を８時間、反応してアクリル系共重合体を製造した。
【００７６】
（配合及びコーティング過程）
上記製造されたアクリル系共重合体  １００重量部に、架橋剤としてトリメチロールプロパンのトリレンジイソシアネート付加物（ＴＭＰ−ＴＤＩ）０．５重量部、キレート剤としてジブチルオキサレート（ＤＢＯＸ）２．０重量部、及びアルカリ類金属塩としてＮａＣｌＯ４  ０．５重量部を添加した。混合物を適正の濃度に希釈し、均一に混合した後、離型フィルムに塗布し、乾燥して２５μｍの均一な粘着層を製造した。
【００７７】
（偏光板用粘着剤の積層過程）
上記離型フィルムに塗布した粘着層を、１８５μｍの膜厚のヨード系偏光板に粘着加工した後、十分な熟成過程のために、２３℃の温度かつ５５％の湿度条件で４日間、放置した。上記のように製造された偏光板は適切なサイズに切断して評価に用いた。
【００７８】
［実施例２〜８及び比較例１〜５］
表１に示した成分と組成比を用いたことを除いては、上記実施例１と同様にしてアクリル系共重合体を製造した。このとき、表１の単位は重量部である。
【００７９】
【表１】
2008517137.tif 000007
【００８０】
上記実施例１〜８及び比較例１〜５で製造した偏光板を下記方法により、耐久信頼性、ヘイズ、表面抵抗、及び剥離強度を測定し、その結果を下記表２に示した。
【００８１】
Ａ）耐久信頼性
上記実施例１〜８及び比較例１〜５で製造した粘着剤が塗布された偏光板（９０ｍｍ×１７０ｍｍ）をガラス基板（１１０ｍｍ×１９０×ｍｍ×０．７ｍｍ）に、両面に光学吸収軸がクロスする状態で接着した。このとき、加えられた圧力は略５ｋｇ／ｃｍ２であり、気泡や異物の生成を防ぐためにクリーンルームで実施した。その後、上記試料を高温（８０℃、１０００時間）と高温高湿（６０℃、９０％の相対湿度、１０００時間）条件下で、気泡や剥離が発生するか否かを観察し、下記評価基準によって耐久信頼性を測定した。
【００８２】
評価基準
○；気泡や剥離現象無し
△；気泡や剥離現象が多少あり
×；気泡や剥離現象あり
【００８３】
Ｂ）ヘイズ
上記実施例１〜８及び比較例１〜５で製造した偏光板をそれぞれ４０ｍｍ×７０ｍｍのサイズに切断し、ＪＩＳ  Ｋ７１５０及びＡＳＴＭ  Ｄ１００３−９５に従って、積分公式光線透過率測定装置を使用して拡散透過率Ｔｄ及び全光線透過率Ｔｉを測定した。このとき、ヘイズはＴｉに対するＴｄの百分率により定義した。その後、測定サンプルを６０℃の温度と相対湿度９０％下で１０００時間、放置した後、同じ手順でヘイズを測定し、放置前後のヘイズを比較評価して白化現象を評価した。
【００８４】
Ｃ）表面抵抗
上記実施例１〜８及び比較例１〜５で製造した偏光板から離型フィルムを除去した後、粘着面の表面抵抗を測定した。このとき、表面抵抗は、２３℃の温度と５０％の相対湿度下で５００Ｖの電圧を１分間、印加した後、測定された値を観察した。
【００８５】
Ｄ）剥離強度
剥離強度は測定角度と剥離速度によって変わるが、本発明では１８０゜の角度及び３００ｍｍ／分の剥離速度で引張り試験機を使用して測定した。
【００８６】
上記実施例１〜８及び比較例１〜５で製造した偏光板を２５ｍｍ×１５０ｍｍに切断し、２３℃の温度と６５％の相対湿度条件で、２ｋｇのゴムローラで１回往復してガラス基板に接着した後、４時間後に測定した。
【００８７】
【表２】
2008517137.tif 000008
【００８８】
上記表２に示されるように、本発明によってキレート剤とアルカリ類金属塩とを含む実施例１〜８のアクリル系粘着剤を用いた偏光板の場合、比較例１〜５と比較して、粘着剤表面抵抗が低く、離型フィルム剥離時に発生する静電気を素早く除去でき、耐久信頼性、透明性、耐湿性などの優れた粘着物性を有していた。
【００８９】
［実施例９］
（アクリル系共重合体の製造）
窒素ガス還流下に温度調節が容易な冷却装置を設けた１Ｌの反応器に、２−エチルヘキシルアクリレート（２−ＥＨＡ）５０．０重量部、ｎ−ブチルアクリレート  ４６．０重量部、ヒドロキシエチルアクリレート（２−ＨＥＡ）４．０重量部からなる単量体混合物を投入した後、溶剤としてエチルアセテート（ＥＡｃ）１００重量部を投入した。その後、酸素を除去するために窒素ガスを１時間、パージした後、５５℃に保持した。上記混合物に反応開始剤としてエチルアセテートに５０％濃度で希釈したアゾビスイソブチロニトリル（ＡＩＢＮ）０．０５重量部を投入し、混合物を８時間、反応させてアクリル系共重合体を製造した。
【００９０】
（配合及びコーティング過程）
上記製造されたアクリル系共重合体  １００重量部に、架橋剤としてヘキサメチレンジイソシアネートのプレポリマー（ＨＤＩ）３．０重量部、キレート剤としてジブチルオキサレート（ＤＢＯＸ）２．０重量部、及びアルカリ類金属塩としてＮａＣｌＯ４  ０．５重量部を添加し、適正の濃度に希釈して均一に混合した後、膜厚３８μｍの２軸延伸ポリエチレンテレフタレートフィルムの一面にコーティングして、乾燥した後、２０μｍの均一な粘着層を製造した。
【００９１】
（保護フィルム用粘着剤の積層過程）
上記ポリエチレンテレフタレートフィルムの一面に塗布した粘着層に、離型フィルムを積層し、十分な熟成過程のために２３℃の温度かつ５５％の湿度条件で、４日間、放置した。
【００９２】
上記のようにして製造された保護フィルムは適当なサイズに切断し、偏光板のトリアセチルセルロースの面（ＴＡＣフィルム、日本富士フィルム社）と防眩層の面（ＡＧ  ＴＡＣ、日本ＤＮＰ社）にそれぞれ接着し、評価に用いた。
【００９３】
［実施例１０〜１６及び比較例６〜１０］
表３に示した成分と組成比を用いたことを除いては、上記実施例９と同様にしてアクリル系共重合体を製造した。このとき、表３の単位は重量部である。
【００９４】
【表３】
2008517137.tif 000009
【００９５】
上記実施例９〜１６及び比較例６〜１０で製造した保護フィルムを下記の方法により剥離帯電圧及び剥離強度を測定し、その結果を下記表４に示した。このとき、ヘイズは上記記載と同様の方法で測定した。
【００９６】
Ｅ）剥離帯電圧
上記実施例９〜１６及び比較例６〜１０で製造した保護フィルムを偏光板のトリアセチルセルロース（ＴＡＣフィルム、日本富士フィルム社製）面と防眩層（ＡＧ  ＴＡＣ、日本ＤＮＰ社製）面に２ｋｇのローラで接着した後、２３℃の温度と５０％の相対湿度条件で、２４時間、放置した。このとき、試料の大きさは１５インチであり、４０ｍｍ／分の速度で剥離する間、偏光板の表面から１ｃｍの高さで定電圧測定機（ＳＴＡＴＩＲＯＮ−Ｍ２）を使用して偏光板表面で発生する定電圧を測定し、正確度のために１０回ずつ測定して平均値を示した。
【００９７】
Ｆ）１８０゜剥離強度
上記実施例９〜１６及び比較例６〜１０で製造した保護フィルム偏光板のトリアセチルセルロース（ＴＡＣフィルム、日本富士フィルム社製）面と防眩層（ＡＧ  ＴＡＣ、日本ＤＮＰ社製）面に２ｋｇのローラで接着した後、２３℃の温度と６５％の相対湿度条件で、２４時間、放置した後、１８０゜角度及び０．３ｍｍ／分の剥離速度で引張り試験機を使用して測定した。
【００９８】
【表４】
2008517137.tif 000010
【００９９】
上記表４に示されるように、本発明によってキレート剤とアルカリ類金属塩とを含有する実施例９〜１６のアクリル系粘着剤を用いた保護フィルムの場合、比較例６〜１０と比較して保護フィルム剥離時に偏光板表面で発生する剥離帯電圧が低く、液晶表示装置に不具合を生じず、同時に透明性など粘着物性に優れていることを確認することができた。
【０１００】
以上、本発明に記載された具体例についてのみ詳細に説明したが、本発明の技術思想範囲内で、多様な変形及び修飾が可能なことは、当業者にとって自明なことであり、このような変形及び修飾が、添付された特許請求範囲に属していることは明らかである。  
【０１０１】
［産業上の利用可能性］
本発明に係るアクリル系粘着剤組成物、この組成物が適用された偏光板、保護フィルム、及び液晶表示素子は耐湿熱条件で白化現象がないだけでなく、同時に耐久信頼性、透明性、接着力などを変えることなく、静電気発生を十分に抑制して帯電防止能に優れるという効果がある。
【国際調査報告】
2008517137.tif 000015
2008517137.tif 000016